СПОСОБ И УСТРОЙСТВО ДЛЯ ТЕРМИЧЕСКОЙ ОБРАБОТКИ АЛЮМИНИЕВОЙ ЗАГОТОВКИ И АЛЮМИНИЕВАЯ ЗАГОТОВКА

1. Способ термической обработки алюминиевой заготовки, включающий в себя этапы, на которых берут алюминиевую заготовку (304, 404, 504, 604, 710, 802), имеющую структурное состояние Т4, подвергают первый участок (328, 422, 522, 626, 720) заготовки (304, 404, 504, 604, 710, 802) первому процессу дисперсионного твердения посредством искусственного старения для изменения структурного состояния первого участка (328, 422, 522, 626, 720) заготовки (304, 404, 504, 604, 710, 802), отличающийся тем, что при прохождении первого процесса дисперсионного твердения интенсивно охлаждают часть заготовки (304, 404, 504, 604, 710, 802) для сохранения неизменным структурное состояние второго участка (330, 424, 524, 628, 722) заготовки (304, 404, 504, 604, 710, 802), при этом второй участок (330, 424, 524, 628, 722) включает в себя часть заготовки (304, 404, 504, 604, 710, 802), которая непосредственно не охлаждается, но отделена от первого участка (328, 422, 522, 626, 720) интенсивно охлаждаемой частью заготовки (304, 404, 504, 604, 710, 802).
2. Способ по п. 1, отличающийся тем, что он дополнительно включает в себя этап, на котором подвергают заготовку (304, 404, 504, 604, 710, 802) второму процессу дисперсионного твердения посредством искусственного старения с целью изменения структурного состояния первого участка (328, 422, 522, 626, 720) и второго участка (330, 424, 524, 628, 722) заготовки (304, 404, 504, 604, 710, 802).
3. Способ по п. 2, отличающийся тем, что после проведения первого и второго процессов дисперсионного твердения первый участок (328, 422, 522, 626, 720) заготовки (304, 404, 504, 604, 710, 802) имеет структурное состояние Т7, а второй участок (330, 424, 524, 628, 722) заготовки (304, 404, 504, 604, 710, 802) имеет структурное состояние Т6.
4. Способ по любому из пп. 1-3, отличающийся тем, что второй процесс дисперсионного твердения проводят после первого процесса дисперсионного твердения.
5. Способ по любому из пп. 1-3, отличающийся тем, что первый процесс дисперсионного твердения проводят после второго процесса дисперсионного твердения.
6. Способ по любому из пп. 1-3, отличающийся тем, что алюминиевая заготовка (304, 404, 504, 604, 710, 802) выполнена из алюминиевого сплава типа АА 2ХХХ, либо АА 6ХХХ, или АА 7ХХХ, в частности из сплава АА 6070, АА 6082 или АА 6009.
7. Способ по любому из пп. 1-3, отличающийся тем, что второй процесс дисперсионного твердения является этапом горячей сушки лакокрасочного покрытия.
8. Устройство (302, 402, 502, 602, 702) для термической обработки алюминиевой заготовки (304, 404, 504, 604, 710, 802), в особенности для осуществление способа по любому из пп. 1-7, содержащее камеру (314, 412, 512, 612, 708) для обработки, выполненную с возможностью размещения в ней по меньшей мере части подвергаемой термической обработке алюминиевой заготовки (304, 404, 504, 604, 710, 802), и нагревательные средства (316а - 316d, 414а - 414b, 514а - 514h, 614а - 614b, 712а - 712d), выполненные с возможностью нагрева по меньшей мере участка (328, 422, 522, 626, 720) алюминиевой заготовки (304, 404, 504, 604, 710, 802), расположенного в зоне (322, 619а - 619b) нагрева камеры (314, 412, 512, 612, 708) для обработки, отличающееся тем, что оно дополнительно содержит охлаждающие средства (318а - 318b, 416а - 416b, 516а - 516h, 616а - 616b, 714а - 714b), выполненные с возможностью интенсивного охлаждения по меньшей мере участка алюминиевой заготовки (304, 404, 504, 604, 710, 802), расположенного в зоне (326, 620) охлаждения камеры (314, 412, 512, 612, 708) для обработки, и предотвращения передачи тепла от участка алюминиевой заготовки (304, 404, 504, 604, 710, 802), расположенного в зоне нагрева (322, 619а-b), к участку заготовки (304, 404, 504, 604, 710, 802), отделенному от участка, расположенного в зоне нагрева (322, 619а-b), участком, расположенным в зоне охлаждения (326, 620).
9. Устройство по п. 8, отличающееся тем, что оно дополнительно содержит средства (320, 418, 518, 618) управления, выполненные с возможностью регулирования работы нагревательных средств (316а - 316d, 414а - 414b, 514а - 514h, 614а - 614b, 712а - 712d) и/или охлаждающих средств (318а - 318b, 416а - 416b, 516а - 516h, 616а - 616b, 714а - 714b), для регулирования температуры участка алюминиевой заготовки (304, 404, 504, 604, 710, 802), расположенного в зоне (322, 619а - 619b) нагрева, и/или участка алюминиевой заготовки, расположенного в зоне (326, 620) охлаждения.
10. Устройство по п. 8 или 9, отличающееся тем, что оно дополнительно содержит средства регулирования, выполненные с возможностью регулирования положения и/или размера зоны (322, 619а - 619b) нагрева и/или зоны (326, 620) охлаждения.
11. Устройство по п. 8 или 9, отличающееся тем, что оно выполнено в виде пресса.
12. Алюминиевая заготовка (304, 404, 504, 604, 710, 802), полученная способом по любому из пп. 1-7, в которой первый участок (328, 422, 522, 626, 720) алюминиевой заготовки (304, 404, 504, 604, 710, 802) имеет структурное состоянии Т6, а второй участок (330, 424, 524, 628, 722) алюминиевой заготовки (304, 404, 504, 604, 710, 802) имеет структурное состоянии Т7, отличающаяся тем, что она содержит переходную зону, расположенную между первым участком (328, 422, 522, 626, 720) и вторым участком (330, 424, 524, 628, 722), имеющую размер менее 25 см и промежуточное структурное
состояние, являющееся переходным от структурного состояния первого участка (328, 422, 522, 626, 720) к структурному состоянию второго участка (330, 424, 524, 628, 722).
13. Алюминиевая заготовка по п. 12, отличающаяся тем, что размер переходной зоны менее 15 см, предпочтительно менее 9 см.
14. Алюминиевая заготовка по п. 12 или 13, отличающаяся тем, что она изготовлена из сплава типа АА 2ХХХ, либо АА 6ХХХ, или АА 7ХХХ, в частности из сплава АА 6070, АА 6082 или АА 6009.
15. Алюминиевая заготовка по п. 14, отличающаяся тем, что она изготовлена из сплава АА 6070, содержит первый участок (328, 422, 522, 626, 720), материал которого имеет предел текучести по меньшей мере 350 МПа и предел прочности по меньшей мере 370 МПа, и второй участок (330, 424, 524, 628, 722), материал которого имеет относительное удлинение по меньшей мере 10%; или она изготовлена из сплава АА 6082, содержит первый участок (328, 422, 522, 626, 720), материал которого имеет предел текучести по меньшей мере 250 МПа и предел прочности по меньшей мере 290 МПа, и второй участок (330, 424, 524, 628, 722), материал которого имеет относительное удлинение по меньшей мере 12%; или она изготовлена из сплава АА 6009, содержит первый участок (328, 422, 522, 626, 720), материал которого имеет предел текучести по меньшей мере 300 МПа и предел прочности по меньшей мере 320 МПа, и второй участок (330, 424, 524, 628, 722), материал которого имеет относительное удлинение по меньшей мере 14%.
16. Алюминиевая заготовка по любому из пп. 12, 13 или 15, отличающаяся тем, что она выполнена в виде детали кузова транспортного средства, в частности в виде центральной стойки.